СПОСОБ ПОЛУЧЕНИЯ ПЕНОГРАФИТА, МОДИФИЦИРОВАННОГО ОКСИДАМИ МЕТАЛЛОВ ТРИАДЫ ЖЕЛЕЗА И ПЕНОГРАФИТ

1. Способ получения пенографита, модифицированного оксидами металлов триады железа, включающий анодную обработку графита для получения интеркалированного графита и термообработку для вспенивания полученного интеркалированного графита, отличающийся тем, что анодную обработку проводят в водных растворах электролитов, содержащих по меньшей мере один нитрат металла триады железа в количестве, не превышающем 50 мас.% от массы электролита с количеством электричества, приведенным к массе графита от 140 до 830 А·ч/кг.
2. Способ по п.1, отличающийся тем, что анодную обработку графита осуществляют в гальваностатическом режиме с плотностью тока, не превышающей 96 А/м.
3. Способ по п.1, отличающийся тем, что термообработку для вспенивания осуществляют при 250-900°С.
4. Пенографит, модифицированный оксидами металлов триады железа, отличающийся тем, что получен в соответствии с любым из пп.1-3 и представляет собой терморасширенный графит с равномерно распределенными агломератами оксидов со средним диаметром, не превышающим 20 мкм.
5. Пенографит по п.4, отличающийся тем, что средний диаметр оксидов составляет от 1 до 10 мкм.